β型半水石膏Eと無水石膏Fを質量比E/F=0.3~1で含有するスラグ刺激剤。スラグ粉100質量部に対し、4~10質量部添加する請求項1記載のスラグ刺激剤。請求項1又は2記載のスラグ刺激剤4~10質量部、ポルトランドセメントクリンカ粉砕物20~100質量部及びスラグ粉100質量部を含有する≡スラグ水硬性組成物。ポルトランドセメントの一部をスラグ粉で置換した水硬性組成物において、セメントの50質量以上をスラグ粉に置換した≡スラグ水硬性組成物でも顕著な凝結及び硬化の遅延を起こさずに、高い強度発現性が容易に得られるスラグ刺激剤の提供及び高強度コンクリートとしての基準を満足するような高い強度の≡スラグ水硬性組成物の提供を課題とする。本発明者は、前記課題解決のため鋭意検討した結果、潜在水硬性物質であるスラグ粉を特定物質で刺激すれば、スラグ粉に普通ポルトランドセメントに匹敵する水和反応活性を付与することができ、その結果、セメントを大量のスラグ粉で置換しても普通ポルトランドセメントを使用した時に近い水和特性や凝結性が見られ、普通ポルトランドセメント使用時並の高い強度発現性が得られることを見出し、本発明を完成させた。即ち、本発明は、次の1~2で表されるスラグ刺激剤、3で表される≡スラグ水硬性組成物である。1β型半水石膏Eと無水石膏Fを質量比E/F=0.3~1で含有するスラグ刺激剤。2スラグ粉100質量部に対し、4~10質量部添加する前記1のスラグ刺激剤。3前記1又は2のスラグ刺激剤4~10質量部、ポルトランドセメントクリンカ粉砕物20~100質量部及びスラグ粉100質量部を含有する≡スラグ水硬性組成物。本発明のスラグ刺激剤を用いることによってモルタルやコンクリート等の水硬性組成物中の水硬性物質としてのスラグ使用量を飛躍的に高めることが可能になる為、セメントのスラグへの置換割合を増大することによって、水硬性組成物製造に伴って排出される二酸化炭総量を、従来よりも大幅に低減できる可能性がある。また、スラグ粉含有量が多い水硬性組成物はアルカリ骨材反応抑制効果、酸や塩害に対する高い抵抗性などの化学的耐久性を具備しているが、本発明のスラグ刺激剤を用いることにより、さらに強度的にも高い組成物になり得ることから、総じて耐久性の高い水硬性組成物を容易に得ることができる。本発明のスラグ刺激剤に含有する無水石膏は、何れのものでも良く、例えばII型無水石膏、IIIα型無水石膏、IIIβ型無水石膏を挙げることができる。好ましくは、入手の容易性やスラグに対する刺激作用の安定発現性の点等から、II型の無水石膏とする。無水石膏の使用は注水以降長期に渡って硫酸イオンが徐々に溶解放出され続けることから、中長期段階におけるスラグへの刺激作用を付与し、刺激作用の長期持続性に貢献する。このことにより中長期の段階においてもスラグが水硬性物質としての機能を十分発現することが可能となり、よって該段階での≡スラグ水硬性組成物の強度発現性向上がはかれる。本発明の速硬剤の含有成分であるβ型半水石膏は、石膏類半水石膏、二水石膏及び無水石膏の結晶の中でも水への溶解速度が最も早いものであり、注水後にいち早く硫酸イオンを放出する。このことから、注水直後からの初期におけるスラグへの強い刺激作用を付与し、他の結晶構造の石膏類では特に初期段階で不足する硫酸イオン放出量を補い、初期段階からスラグが水硬性物質として十分機能するようにせしめることができる。注水後の初期段階で水和反応性が付与されるスラグ粉は、例えば同質量の普通ポルトランドセメントの初期段階で見られる水和反応活性よりも強い水和反応活性を呈し、水硬性物質が普通ポルトランドセメントのみの水硬性組成物よりも高い初期強度の発現が可能である。本発明で使用するβ型半水石膏は、特に限定されるものではなく、何れのものでも使用できる。好ましくは、注水後の溶解し易さの点下限域及び風化による変質防止の点上限域から、粒度がブレーン比表面積で1500~8500cm2/gの半水石膏の使用が推奨される。前述の通り、本発明のスラグ刺激剤は、注水初期においてはβ型半水石膏、中長期においては無水石膏がそれぞれ主体的に潜在水硬性物質たるスラグ粉を刺激し、もって該スラグ粉に水和反応活性を注水以降持続的に発現せしめさせたものである。このような刺激作用を安定して持続的に付与する為、本発明のスラグ刺激剤は、β型半水石膏Eと無水石膏Fを質量比E/F=0.3~1で含有したものとする。質量比E/Fが0.3未満では初期強度発現性が著しく低いものとなることがあるので好ましくなく、また、質量比E/Fが1以上ではエトリンガイトが注水初期段階で大量に生成して過膨張を起こしたり、結晶水が過多になり水分量の増大に伴って強度発現性が向上し難くなることがあるので好ましく無い。本発明のスラグ刺激剤は、β型半水石膏と無水石膏以外の成分も本発明の効果を実質的に喪失させるものでない限り、含有することは可能である。また、本発明のスラグ刺激剤は、スラグ粉100質量部に対し、4~10質量部添加されるのが好ましい。4質量部未満の添加ではスラグが十分刺激されず、強度発現性が向上しないことがあるので好ましくない。また、10質量部を超える添加では、スラグの刺激に寄与しない石膏量が増大するため、水硬性組成物への凝結性の障害となったり、低温時には過膨張化を起こす虞がある。また、本発明は、前述の本発明によるスラグ刺激剤4~10質量部、ポルトランドセメントクリンカ粉砕物20~100質量部及びスラグ粉100質量部を含有する≡スラグ水硬性組成物である。本発明の≡スラグ水硬性組成物に含有使用できるポルトランドセメントクリンカ粉砕物は、何れのポルトランドセメントのクリンカ粉砕物であっても良い。具体的には、普通ポルトランドセメント、早強ポルトランドセメント、超早強ポルトランドセメント、中庸熱ポルトランドセメント及び低熱ポルトランドセメント等のクリンカ粉砕物を例示することができる。クリンカを製造する為の焼成温度や焼成装置は通常のポルトランドセメントクリンカ製造で行われているものと概ね同様であれば良く、特に限定されない。また、クリンカ粉砕物の粒度は制限されない。好ましくは、セメント粒子として水和反応活性が支障なく発現できること下限域並びに粉砕コストの高騰抑制の点上限域から、ブレーン比表面積が1500~8500cm2/gの粉砕物とする。より好ましくは、ブレーン比表面積が2500~5000cm2/gの粉砕物とする。尚、粉砕手段は特に限定されず、例えば、ボールミル、ピンミル、振動ミル等の粉砕機と、市販の分級装置や篩い等を用いて粉砕整粒することができる。≡スラグ水硬性組成物中のポルトランドセメントクリンカ粉砕物の含有量は、スラグ粉含有量100質量部に対し、20~100質量部とする。20質量部未満ではスラグ刺激剤を併用しても強度発現性が高くなり難く、中性化も起こし易くなるために好ましくない。また、100質量部を超えるとアルカリ骨材反応等の化学的耐久性が低下し、さらには水硬性組成物製造に伴って排出される二酸化炭量を削減できなくなるので好ましくない。本発明の≡スラグ水硬性組成物に含有使用できるスラグ粉は、何れのスラグ粉でも使用することができる。具体例を示すと高炉スラグ、製鋼スラグ、下水汚泥溶融スラグ、ゴミ焼却灰溶融スラグ、脱珪スラグ、脱燐スラグ等を挙げることができる。好ましくは、比較的高い強度発現性が得られることから、高炉水砕スラグ粉を使用する。また、スラグ粉としての粒度は、比表面積が2000~12000cm2/gが好ましく、3000~10000cm2/gがより好ましい。本発明の≡スラグ水硬性組成物には、前述の本発明の何れかのスラグ刺激剤をスラグ粉含有量100質量部に対し、4~10質量部含有使用する。4質量部未満ではスラグ粉を十分刺激できないため、結合相形成に寄与されないスラグ粉が増大する結果、強度発現性の著しい低下が見られるので好ましくない。また、10質量部を超える量では、石膏類の過剰配合となるため、低温時になるほどエトリンガイトの生成量が増え、過膨張を起こして、亀裂発生等により強度低下を起こし易いので好ましくない。本発明の≡スラグ水硬性組成物は、前述のスラグ刺激剤、ポルトランドセメントクリンカ粉砕物及びスラグ粉以外の成分も、本発明の効果を実質的に喪失させない限り、含有することができる。含有可能な成分としては、例えば、各種骨材、減水剤類、凝結調整剤、消泡剤、撥水剤、白華防止剤、増粘剤、ポゾラン反応性物質、収縮低減剤、膨張材、セメント用ポリマー、繊維等を挙げることができる。このうち、骨材を使用する場合の含有量は、ポルトランドセメントクリンカ粉砕物及びスラグ粉の合計100質量部に対し、およそ800質量部以下が望ましい。これを超える量の骨材を使用すると強度が著しく低くなることがあるので適当ではない。本発明の≡スラグ水硬性組成物は、前述のような成分を所定量秤量し、例えば、パン型、強制ニ軸、傾胴又はホバート等の混合機に、各成分を一括投入し、注水して混合することで得られる。また、予め水を加える前に各成分を適度に乾式混合し、これに任意の時点で注水し、混練して得られるものでも良い。また、本発明の≡スラグ水硬性組成物に加える水の量は、特に制限されない。推奨例を示すと、ポルトランドセメントクリンカ粉砕物及びスラグ粉の合計100質量部に対し、20~80質量部であれば、施工作業性等に支障を及ぼすことなく、またスラグ配合使用による強度発現性の低下を適度に抑制できるので好ましい。より好ましい水の配合量は、ポルトランドセメントクリンカ粉砕物とスラグ粉の合計100質量部に対し、25~55質量部とすることにより、例えば一般に高強度コンクリートとして知られている圧縮強度が40N/mm2に達するような高強度の≡スラグ水硬性組成物を得ることが可能である。以下、本発明を実施例によって具体的に説明するが、本発明は記載された実施例に限定されるものではない。[スラグ刺激剤の作製]何れも市販試薬の、II型無水石膏ブレーン比表面積4800cm2/g、α型半水石膏ブレーン比表面積3500cm2/g、β型半水石膏ブレーン比表面積3800cm2/g及び二水石膏ブレーン比表面積3000cm2/gから選定される石膏を単独又は2種以上の混合物として用い、次のA1~A17で表すスラグ刺激剤とした。尚、2種以上の異なる石膏の混合物は、各石膏を所定量秤量し、これらをヘンシェル型混合機で約3分間混合した。A1;II型無水石膏単独A2:II型無水石膏30質量部β型半水石膏5質量部A3;II型無水石膏25質量部β型半水石膏10質量部A4;II型無水石膏20質量部β型半水石膏15質量部A5;II型無水石膏15質量部β型半水石膏20質量部A6;II型無水石膏30質量部β型半水石膏10質量部A7;II型無水石膏30質量部β型半水石膏20質量部A8;II型無水石膏30質量部β型半水石膏30質量部A9;II型無水石膏20質量部β型半水石膏10質量部A10;II型無水石膏15質量部β型半水石膏5質量部A11;II型無水石膏20質量部α型半水石膏15質量部A12;II型無水石膏20質量部α型半水石膏1質量部β型半水石膏15質量部A13;II型無水石膏20質量部β型半水石膏15質量部ニ水石膏1質量部A14;II型無水石膏20質量部ニ水石膏15質量部A15;α型半水石膏単独A16;β型半水石膏単独A17;ニ水石膏単独[プレミックスベースモルタルの作製]ロータリーキルンで約1450°Cで焼成して得たJISR5210の規定を充足する普通ポルトランドセメント用のクリンカを、50°C以下になった時点で鋼製ボールミルで粉砕し、市販分級機を併用して、粒度がブレーン比表面積約3300cm2/gの粉砕物を得た。該粉砕物169質量部と市販の高炉水砕スラグ粉ブレーン比表面積約4100cm2/g574質量部及び細骨材JISR5201セメントの物理試験方法で規定のセメントの強さ試験用標準砂に該当する細骨材1350質量部をヘンシェル型混合機で3分間乾式混合し、プレミックスベースモルタルを作製した。[スラグ刺激剤の刺激作用の確認]前記A1~A17で表されるスラグ刺激剤のスラグ粉刺激作用に対する評価として、作製したプレミックスベースモルタル2093質量部に対し、スラグ刺激剤A1~A5、A11、A14~A17についてはそれぞれ35質量部を該モルタルに添加した。またスラグ刺激剤A6については40質量部を、スラグ刺激剤A7については50質量部を、スラグ刺激剤A8については60質量部を、スラグ刺激剤A9については30質量部を、スラグ刺激剤A10については20質量部を、スラグ刺激剤A12とA13については各36質量部を、それぞれプレミックスベースモルタル2093質量部に対し添加した。何れの場合もプレミックスベースモルタルにスラグ刺激剤を加える際は、併せて水337質量部プレミックスベースモルタル2093質量部に対する注水量を加え、ホバート型混練機で約3分間常温環境下で混練を行い、モルタルB1~B18を作製した。次いでこのモルタルを、混練終了後直ちに、内寸で直径50mm、高さ100mmの円柱形状の型枠に充填し、JISR5201セメントの物理試験に準拠した方法で脱型及び養生を行い強度試験用供試体を作製した。材齢7日と28日の供試体の圧縮強度をJISR5201セメントの物理試験に準拠した方法で測定した。その結果を表1に表す。[≡スラグ水硬性組成物の強度発現性]さらに、前記のスラグ刺激剤A4、前記と同様の普通ポルトランドセメント用のクリンカ粉砕物ブレーン比表面積約3300cm2/g、前記と同様の高炉水砕スラグ粉ブレーン比表面積約4100cm2/g、前記と同様の細骨材及び水から選定される材料を用い、表2に表す配合量となるようホバート型混合機に一括投入し、常温環境下で3分間混練して、水硬性組成物C1~C4を作製した。また、スラグを含まずに、市販の普通ポルトランドセメントを使用した同様の水硬性組成物Dも作製した。混練終了後の水硬性組成物は直ちに、内寸で直径50mm、高さ100mmの円柱形状の型枠に充填し、JISR5201セメントの物理試験方法に準拠した方法で脱型及び養生を行い強度試験用供試体を作製した。材齢7日と28日の供試体の圧縮強度をJISR5201セメントの物理試験方法に準拠した方法で測定した。以上の結果を表2に記す。表1の結果から、本発明のスラグ刺激剤を使用したスラグ粉含有モルタルは、注水初期から高い強度発現性が得られたことから、注水初期からスラグ粉が十分刺激され、セメント粒子と同様に水和反応活性が現れたことがわかる。また、表2の結果から≡スラグ含有量の水硬性組成物であっても、本発明のスラグ刺激剤を含むことによって材齢初期から長期に至るまで、水硬性物質が普通ポルトランドセメントのみからなる通常のモルタル質水硬性組成物と比べて遜色ない強度発現性を呈したことがわかる。